КАТАЛИЗАТОРЫ ИЗОМЕРИЗАЦИИ

2
1. Экструдированный катализатор, включающий MgO в диапазоне от 0,1 мас.% до 90 мас.%; металлсодержащее силикатное глинистое связывающее вещество в диапазоне 1 мас.% и 20 мас.% и один или несколько ZrO, четырехвалентный редкоземельный металл и трехвалентный редкоземельный металл в диапазоне 1 мас.% и 20 мас.%, катализатор проявляет устойчивость к дроблению куска по меньшей мере 2,0 фунт/мм и проявляет скорость изомеризации в свежем виде и производительность в состаренном виде после старение при 650°С на протяжении 24 ч, где скорость изомеризации в состаренном виде составляет по меньшей мере 50% скорости изомеризации в свежем виде.
2. Катализатор по п.1, в котором MgO присутствует в количестве по меньшей мере 50 мас.%.
3. Катализатор по п.2, в котором MgO присутствует в диапазоне от около 70 мас.% до около 90 мас.%.
4. Катализатор по п.3, в котором MgO присутствует в количестве около 80 мас.%.
5. Катализатор по п.1, в котором трехвалентный редкоземельный металл включает один или несколько La, Се, Pr и Nd.
2
6. Катализатор по п.5, включающий ZlO в количестве вплоть до около 40 мас.%.
2
7. Катализатор по п.6, в котором ZrO присутствует в количестве в диапазоне от около 5 мас.% до около 15 мас.%.
2
8. Катализатор по п.7, в котором ZrO присутствует в количестве около 10 мас.%.
9. Катализатор по п.1, в котором металлсодержащее силикатное глинистое связывающее вещество включает слоистые частицы, имеющие аспектовое отношение диаметра к толщине в диапазоне от 25 до 50 и сильные негативные заряды на гранях частиц и слабые позитивные заряды на ребрах частиц.
10. Катализатор по п.9, в котором металлсодержащее силикатное глинистое связывающее вещество включает синтетический металлсодержащий силикат.
11. Катализатор по п.10, в котором синтетическое металлсодержащее силикатное глинистое связывающее вещество включает синтетический гекторит.
12. Катализатор по п.1, в котором металлсодержащее силикатное глинистое связывающее вещество присутствует в количестве в диапазоне от около 5 мас.% до около 20 мас.%.
13. Катализатор по п.12, в котором металлсодержащее силикатное глинистое связывающее вещество присутствует в количестве в диапазоне от около 8 мас.% до около 12 мас.%.
14. Катализатор по п.13, в котором металлсодержащее силикатное глинистое связывающее вещество присутствует в количестве около 10 мас.%.
15. Катализатор по п.1, где скорость изомеризации в свежем виде и скорость изомеризации в состаренном виде включает скорость изомеризации 1-бутена в 2-бутен.
2
16. Способ формирования катализатора изомеризации 1-бутена, включающий: смешивание источника MgO, металлсодержащего силикатного глинистого связывающего вещества и одного или нескольких предшественников ZrO, четырехвалентного редкоземельного металла и трехвалентного редкоземельного металла, чтобы сформировать первую смесь;
добавление воды к первой смеси, чтобы сформировать вторую смесь; и
экструдирование второй смеси, чтобы сформировать экструдат, проявляющий устойчивость к дроблению цельной формы по меньшей мере 2,0 фунт/мм и проявляющий скорость изомеризации в свежем виде и производительность в состаренном виде после старения при 650°С на протяжении 24 ч, где скорость изомеризации в состаренном виде составляет по меньшей мере 50% скорости изомеризации в свежем виде.
2
17. Способ по п.16, в котором источник MgO, металлсодержащее силикатное глинистое связывающее вещество и один или несколько ZrO, четырехвалентный редкоземельный металл и трехвалентный редкоземельный металл перемешаны в сухом виде.
2
18. Способ по п.16, в котором один или несколько ZrO, четырехвалентный редкоземельный металл и трехвалентный редкоземельный металл обеспечен в форме раствора.
2
19. Способ по п.18, в котором один или несколько ZrO, четырехвалентный редкоземельный металл и трехвалентный редкоземельный металл выбран из одного из карбоната циркония, ацетата циркония, нитрата циркония и их комбинаций.
20. Способ по п.16, в котором металлсодержащее силикатное глинистое связывающее вещество присутствует в количестве в диапазоне около 5 мас.% и 20 мас.%.